(57)【要約】  本発明の主題は、多結晶シリコンの製造用の製造空間を清掃する方法であり、この空間は多くのＣＶＤ反応器を含み、清掃は少なくとも２週間の内に１回行われる。清掃を行うために、水性の洗浄液が使われ、ＣＶＤ反応器の外側ケーシング、パイプラインおよび製造空間の床が清掃される。【特許請求の範囲】
【請求項１】
多数のＣＶＤ反応器を含む多結晶シリコン製造用製造室を清掃する方法であって、清掃が少なくとも２週間の内に１回行われ、水性の洗浄液が清掃に使われ、該ＣＶＤ反応器の外側ケーシング、パイプラインおよび該製造室の床が清掃される、方法。
【請求項２】
洗浄液で湿潤させた毛羽立ちのないクロスが清掃に使われる、請求項１に記載の方法。
【請求項３】
ブラシ型、湿式および乾式バキュームクリーナー、掃除機、スクラバードライヤー、シングルディスクマシーンなどの清掃機も清掃に使用される、請求項１または２に記載の方法。
【請求項４】
使われる洗浄液が脱塩水を含む、請求項１から３のいずれか一項に記載の方法。
【請求項５】
使われる洗浄液が、脱塩水ならびに５から１５％のアニオン性界面活性剤および５％未満のイオン性界面活性剤を含む中性ｐＨ洗浄剤の混合物である、請求項４に記載の方法。
【請求項６】
ＣＶＤ反応器の外側ケーシング、パイプラインおよび製造室の床が、少なくとも週１回清掃される、請求項１から５のいずれか一項に記載の方法。
【請求項７】
最初に、それぞれのケースで、反応器の外側ケーシングおよびパイプラインを洗浄液で湿潤させた毛羽立ちのないクロスで拭き、その後になって初めて床を洗浄液で清掃する、請求項１から６のいずれか一項に記載の方法。
【請求項８】
床が少なくとも週２回、パイプラインおよび反応器の外側ケーシングが少なくとも１日１回清掃される、請求項１から７のいずれか一項に記載の方法。
【請求項９】
請求項１から７にしたがって清掃された製造室中で製造される多結晶シリコンロッドであって、５０ｐｐｔｗ未満のＦｅ、５ｐｐｔｗ未満のＺｎおよび１０ｐｐｔｗ未満のＮａの表面汚染物質を含む多結晶シリコンロッド。
【請求項１０】
３５ｐｐｔｗ以下のＦｅ、２ｐｐｔｗ以下のＺｎおよび７ｐｐｔｗ以下のＮａの表面汚染物質を含む、請求項９に記載の多結晶シリコンロッド。
【発明の詳細な説明】
【技術分野】
【０００１】
本発明は、多結晶シリコン製造用ＣＶＤ製造室の清掃方法に関する。
【０００２】
本発明は、多結晶シリコンがＣＶＤ（化学蒸着法）により製造される部屋または工場のホールに関する。
【背景技術】
【０００３】
多結晶シリコンは、通常、シーメンス法によって製造される。この方法では、１種以上のシリコン含有成分および場合により水素を含む反応ガスが、直接通電により加熱される基材を含む反応器に導入され、シリコンは固体状態で基材上に蒸着される。使用が好ましいシリコン含有成分は、シラン（ＳｉＨ４）、モノクロロシラン（ＳｉＨ３Ｃｌ）、ジクロロシラン（ＳｉＨ２Ｃｌ２）、トリクロロシラン（ＳｉＨＣｌ３）、テトラクロロシラン（ＳｉＣｌ４）または前記物質の混合物である。
【０００４】
シーメンス法は、通常、蒸着反応器（「シーメンス反応器」とも呼ばれる。）中で実行される。最もよく知られた実施形態では、反応器は金属製ベースプレートおよびベースプレートに取り付けられた冷却可能なベルを含み、これにより、反応チャンバーがベルの内部に形成される。ベースプレートは、１個以上のガス入口開口部および反応ガスが出て行くための１個以上の排ガス開口部を備え、さらにホルダーも備えており、このホルダーを使って反応チャンバー内に基材を保持し、電流を供給する。
【０００５】
複数のこのようなシーメンス反応器が１つの製造室中に配置される。この方法では、設備として、反応器に反応ガス、即ち、シランおよび場合により水素を供給するための、および蒸着時に形成される排ガスを取り出すための多数のパイプラインも含まれる。
【０００６】
多結晶シリコンは、高純度に対する要件を満たす必要がある。
【０００７】
多結晶シリコンはロッドの反応器からの取り出しの間におよびその後の処理ステップの間に汚染する可能性がある。
【０００８】
製造される大部分の多結晶シリコンロッドは、破砕片に粉砕する必要がある。理由は、エレクトロニクスおよび太陽光産業の顧客が後工程で処理することができるのが破砕片のみであるためである。１つの例外としては、浮遊帯（ＦＺ）法により直接に単結晶シリコンロッドに変換され、その後ウエハにされる多結晶シリコンロッドがある。
【０００９】
ロッドは通常、金属製粉砕工具を備えた粉砕機により機械的に粉砕される。この方法では、多結晶シリコンは表面が汚染される。種々の手段により、例えば、極めて耐摩耗性である結果として、ポリシリコンを汚染する金属の放出が少ない超硬合金製の粉砕工具を使って、この影響を弱めるための努力がなされている。多結晶シリコンがエレクトロニクス産業向けである場合、破砕片の湿式化学洗浄をさらに行い、ポリシリコンの表面から金属をエッチング除去する。
【００１０】
しかし、多結晶シリコンは、この全体処理の間に、環境の影響にさらされる。これは反応器からのロッドの取り出しに始まり、次の処理ステップへの輸送および粉砕、洗浄および梱包設備における処理に関連する。これも汚染に繋がる。
【００１１】
特に、反応器からのロッドの取り出しは、ポリシリコン製造における重要なステップであると考えられている。
【００１２】
ロッドが冷却された後で、反応器のベルが開かれ、さらなる処理のために、または一時保管のために、ロッドが手作業でまたは取り出し補助具（ｒｅｍｏｖａｌ  ａｉｄ）と呼ばれる特殊装置を使って取り出される。ＵＳ２０１０００４３９７２Ａ１は、多結晶シリコンロッドを取り出すためのさらなる装置を開示しており、この装置は、内壁、外壁および内壁と外壁との間の多数の連結部からなる壁、内壁と外壁との間のギャップ、外壁中の操作窓、ベースプレートならびにベースプレート上の多数の端子を備え、内壁および外壁は円筒形で同軸であり、ギャップはベースプレートの端子上に位置する多数のシリコンロッドを収容する寸法であり、操作窓はシリコンロッドへのアクセスを可能とするように設計されている。ロッドは操作窓を介して取り出すことができる。
【００１３】
通常は、貯蔵だけでなくその後の処理、特に、ロッドの粉砕、破砕片の分級と梱包も、概して空調制御された部屋の特定の環境条件下で進められ、製品の汚染が防止される。
【００１４】
しかし、反応器を開放した時点と貯蔵または以降の処理との間に、蒸着材料は環境影響、特に塵粒子にさらされる。
【００１５】
ポリシリコンロッドを取り出す間、いわゆる取り出しバッグ（ｒｅｍｏｖａｌ  ｂａｇ）を使ってシリコンロッドを覆うことが提案されている。ＵＳ２０１２１７５６１３Ａ１は、多結晶シリコン片の製法を開示し、この方法は、フィラメントワイヤー上にシリコンを蒸着させることにより多結晶シリコンロッドを製造するＣＶＤ工程であって、フィラメントワイヤーの一端は第１の電極に接続され、残りの一端は第２の電極に接続される、工程と、多結晶シリコンロッドを反応器から取り出す工程およびシリコンロッドをシリコン片に粉砕する工程からなり、粉砕工程に入る前に、多結晶シリコンロッドの少なくとも７０ｍｍが電極端から取り出される（短縮工程（ｓｈｏｒｔｅｎｉｎｇ  ｐｒｏｃｅｓｓ））。好ましい実施形態では、反応器から取り出す前にポリエチレン製のバッグ様部分で多結晶シリコンロッドの表面が覆われる。取り出しそのものは、クレーンなどを使って行うことができる。バッグ様部分は、反応器を開放した後に作業環境中に放出されるニッケル、クロムおよび銅を含む金属粒子が、ロッド取り出しの間にシリコンロッドの表面上に蓄積するのを防ぐのが目的である。
【００１６】
原理的には、クリーンルーム中で製造工程を実行することも考えられる。ＵＳ２００２００４０５６８Ａ１は、半導体製品、特にウエハを製造する設備を開示しており、この設備は、給気システムを備えた少なくとも１つのクリーンルーム中に製造ユニットを配置し、この給気システムでは、クリーンルームの床を通して給気が行われる。この給気システムの大きな利点は、重力を利用した給気および排気の循環が行われ、これにより、半導体製品処理現場において低エネルギー消費で給気が行えることである。
【００１７】
しかし、多結晶シリコンを製造する設備は多数のシーメンス反応器を備えている。蒸着ロッドは数メートルの高さと、数百ｋｇの重量になり得ることを考慮する必要がある。従って、このような設備は非常に大きい。数十のシーメンス反応器を備えたクリーンルームとしてのホールの建設は、到底経済的に想定できるものではない。
【００１８】
これらの問題が本発明の目的に繋がった。
【先行技術文献】
【特許文献】
【００１９】
【特許文献１】米国特許出願公開第２０１０／００４３９７２号明細書
【特許文献２】米国特許出願公開第２０１２／０１７５６１３号明細書
【特許文献３】米国特許出願公開第２００２／００４０５６８号明細書
【発明の概要】
【００２０】
本発明は、多数のＣＶＤ反応器を含む多結晶シリコン製造室の、少なくとも２週間の内に１回の清掃を提供し、清掃には水性の洗浄液が使われ、ＣＶＤ反応器の外側ケーシング、パイプラインおよび製造室の床が清掃される。
【００２１】
このような製造または蒸着ホールの定期的な清掃は、取り出されたシリコンロッドへの金属および特に、環境元素の担持をより少なくするという点で極めて有益な効果があることが明らかになった。
【発明を実施するための形態】
【００２２】
清掃用として、毛羽立ちのないクロスを使用することができる。清掃は手作業で行うことができる。
【００２３】
同様に、床清掃に対しては、ブラシ型、湿式および乾式バキュームクリーナー、掃除機、スクラバードライヤー、シングルディスクマシーンなどの清掃機を使用することができる。
【００２４】
洗浄液として、水、特に、従来の水道水を使用することができる。
【００２５】
水およびアニオン性／イオン性界面活性剤を含む混合物の使用が好ましい。
【００２６】
好ましくは、洗浄液は脱塩水を含む。
【００２７】
脱塩水およびアニオン性／イオン性界面活性剤を含む混合物の使用が特に好ましい。
【００２８】
例えば、１０リットルの脱塩水を食卓用大さじ数杯の、５から１５％のアニオン性界面活性剤および５％未満のイオン性界面活性剤を含み、場合によりメチルクロロイソチアゾリノンおよびメチルイソチアゾリノンなどの防腐剤を含む中性ｐＨ洗浄剤と混合して、洗浄液として使用することができる。
【００２９】
各ケースで、最初に、反応器およびパイプラインを洗浄液で湿潤させた毛羽立ちのないクロスで拭き、その後になって初めて製造ホールの床を清掃するのが好ましい。床は手作業でまたは清掃機を使って清掃できる。
【００３０】
好ましくは、ＣＶＤ反応器の外側ケーシング、パイプラインおよび製造室の床は、少なくとも週１回清掃される。
【００３１】
しかし、特に好ましくは、製造ホールの床の清掃は、少なくとも週２回、パイプラインおよび反応器の外側ケーシングは少なくとも１日１回清掃される。
【００３２】
このようなタイプの清掃が非常に効果的であるため、高価なクリーンルーム技術の導入が不必要であることが明らかになった。この結果、大きな資本コストが節約できる。これは、ポリシリコンの製造コストにも影響を与える。
【００３３】
金属値および環境元素に関してポリシリコンの品質を大きく改善することができる。
【００３４】
床およびプラント部品を少なくとも週１回清掃しなければならないという程度までの清掃計画の標準化の結果として、種々の場所で［原文のまま］、種々の場所で製造された多結晶シリコンの間の品質の差は、もはやほとんどないことも明らかになった。以前は、この点に関し顕著な特性の差異があったが、種々の場所における製造および処理自体は完全に同じであったので、この理由は長期にわたり解明されなかった。
【００３５】
意外にも、相関試験において、蒸着ホールの清掃頻度と、品質パラメータであるポリシリコン中の金属および環境元素との間で間接的な比例関係が認められた。
【実施例】
【００３６】
３箇所の蒸着ホールＡ、ＢおよびＣで製造されたポリシリコンを、Ｆｅ、ＺｎおよびＮａによる表面汚染に関して調査した。
【００３７】
３箇所のホールの製造工程は同じとした。同じシーメンス反応器中、同じ条件下（温度、ガス流量、ノズル断面積など）で蒸着を行った。また、全ホールで、同じ直径のロッド上に蒸着を行った。
【００３８】
ホールＡ、ＢおよびＣで同じようにロッドを取り出した。試験ロッドをそれぞれホール中にある間にＰＥバッグに入れ、分析を行うために運搬トラックに乗せて輸送した。
【００３９】
ＡＳＴＭ  Ｆ１７２４−９６に準拠して、シリコン表面を化学溶解した後、溶解した溶液を誘導結合プラズマ質量分析法（ＩＣＰＭＳ）により表面金属を測定した。
【００４０】
しかし、３箇所のホールの清掃周期は異なるものとした。ホールＡでは、下表１で分かるように、最も高頻度に清掃を行った。ホールＣでは、すべての部品を１０週毎にのみ清掃した。
【００４１】
清掃のために、全ホールで、１０リットルの脱塩水当たり、食卓用大さじ数杯の洗浄剤（５から１５％のアニオン性および５％未満のイオン性界面活性剤）の混合比率の、脱塩水およびアニオン性／イオン性界面活性剤を含む混合物を使用した。
【００４２】
【表１】
2016521239.tif 000002
【００４３】
調査した全金属において、ホールＡのより頻度の高い清掃の結果として、ポリシリコンの表面汚染に関して、ホールＡで製造されたポリシリコンで、ホールＢ由来のポリシリコンより良好な値が得られ、さらに、ホールＣの場合より極めて良好な値が得られた。
【００４４】
従って、本発明は、５０ｐｐｔｗ未満のＦｅ、５ｐｐｔｗ未満のＺｎおよび１０ｐｐｔｗ未満のＮａの表面汚染物質を含む多結晶シリコンロッドにも関する。
【００４５】
好ましくは、多結晶シリコンロッドは、３５ｐｐｔｗ以下のＦｅ、２ｐｐｔｗ以下のＺｎおよび７ｐｐｔｗ以下のＮａの表面汚染物質を含む。
【国際調査報告】
2016521239.tif 000003
2016521239.tif 000004
2016521239.tif 000005
2016521239.tif 000006
2016521239.tif 000007
2016521239.tif 000008